(57)【特許請求の範囲】
【請求項１】
（Ｉ）まず、（Ａ）ポリオレフィン、ポリアミド、熱可塑性ポリウレタン又はスチレン系ブロックコポリマーから選ばれる熱可塑性樹脂であって、室温よりも高い融点又はガラス転移温度を有し、かつ、架橋されていない熱可塑性樹脂；
（Ｂ）少なくとも１種の、２５℃での粘度が少なくとも１０Ｐａ・ｓであるシラノール末端ジオルガノポリシロキサン；
（Ｃ）任意に、前記ジオルガノポリシロキサン各１００重量部当たり３００重量部以下の、（ｉ）前記ジオルガノポリシロキサンのための強化用充填剤又は（ｉｉ）シリコーン樹脂から選ばれる充填剤；
（Ｄ）ケイ素に結合している水素基をその分子中に平均少なくとも２個含むオルガノヒドリドケイ素化合物；及び
（Ｅ）白金を含まない縮合触媒；
（前記成分（Ｄ）及び（Ｅ）は前記ジオルガノポリシロキサンを硬化させるのに十分な量で存在する）を混合し、
（ＩＩ）前記ジオルガノポリシロキサン（Ｂ）を動的硬化させることを含み、前記熱可塑性樹脂（Ａ）が成分（Ａ）〜（Ｅ）の合計重量を基準にして２５〜７５％の量で存在する、請求項１記載の方法。熱可塑性エラストマーの製造方法。
【請求項２】
前記ジオルガノポリシロキサンの有機基の少なくとも８５モル％がメチルであり、前記オルガノヒドリドケイ素化合物がメチルヒドリドシロキサン単位から本質的になるポリマーとジメチルシロキサン単位及びメチルヒドリドシロキサン単位から本質的になるコポリマーから選ばれ、前記オルガノヒドリドケイ素化合物が、ケイ素に結合している水素原子を０．５〜１．７重量％含む、請求項１記載の方法。
【請求項３】
前記ジオルガノポリシロキサンが２５℃での粘度が１０〜１００Ｐａ・ｓである流体であり、前記ジオルガノポリシロキサンの有機基の少なくとも８５モル％がメチルであり、前記ジオルガノポリシロキサン各１００重量部当たり、前記充填剤が（ｉ）２０〜２００重量部のシリカ又は（ｉｉ）２０〜３００重量部のＭｅ3 ＳｉＯ1/2 単位及びＳｉＯ4/2 単位から本質的になる樹脂から選ばれる請求項１または２に記載の方法。
【発明の詳細な説明】
【０００１】
【発明の属する技術分野】
本発明は、シリコーンであるジオルガノポリシロキサンを熱可塑性樹脂中に分散させ、その中で動的加硫させた熱可塑性エラストマー組成物を提供する。より詳細には、本発明は、シリコーン成分がシラノール官能基を含み、特定の縮合触媒の存在下でＳｉＨ官能性架橋剤により硬化された熱可塑性エラストマーを提供する。
【０００２】
【従来の技術】
熱可塑性エラストマー（ＴＰＥ）はプラスチックの特性とゴムの特性の両方を有する高分子材料である。それらはエラストマーの機械的特性を有するが、常用の熱硬化性ゴムとは異なり、高温で再加工できるものである。この再加工性は、加工された部材の再利用を可能にし、スクラップの相当な減少をもたらすために、化学的に架橋したゴムよりも優れたＴＰＥの主な利点である。
【０００３】
一般的に、熱可塑性エラストマーについて２つの主要なタイプが知られている。ブロックコポリマー熱可塑性エラストマーは、「硬質（hard）」可塑性セグメントと「軟質（soft）」可塑性セグメントの両方を含む。「硬質」可塑性セグメントは、周囲温度よりも高い融点又はガラス転移温度を有する。「軟質」ポリマーセグメントは室温よりも相当に低いガラス転移温度を有する。これらの系において、硬質セグメントは、凝集してはっきり識別できるミクロ相を形成し、軟質相に対して物理的架橋剤として作用し、それにより室温でゴム状特性を与える。高温で、硬質セグメントは融解又は軟化し、この融解又は軟化によって、コポリマーを通常の熱可塑性樹脂のように流動し、加工することができる。
【０００４】
【発明が解決しようとする課題】
代わりに、単純ブレンド（物理的ブレンド）と呼ぶ熱可塑性エラスマーを、エラストマー成分と熱可塑性樹脂とを均質混合することにより得ることができる。エラストマー成分も架橋させる場合には、当該技術分野で熱可塑性加硫ゴム（ＴＰＶ）として周知の熱可塑性エラストマーが生じる。ＴＰＶの架橋したエラストマー相は高温で不溶性かつ不燃性であるため、ＴＰＶは概して、単純ブレンドよりも高い耐油性及び耐溶剤性を示すとともに、低い圧縮永久歪を示す。
【０００５】
典型的には、ＴＰＶは、エラストマーと熱可塑性マトリックスとを混合し、混合プロセス中に架橋剤及び／又は触媒の作用によりエラストマーを硬化させる動的加硫（dynamic vulcanization ）として知られている方法により形成される。そのようなＴＰＶは当該技術分野で数多く知られており、そのようなＴＰＶには架橋エラストマー成分がシリコーンポリマーであり、熱可塑性成分が有機非シリコーンポリマー（すなわち、熱可塑性シリコーン加硫ゴム又はＴＰＳｉＶ）であるものが幾つかある。そのような材料において、エラストマー成分を種々の機構により硬化させることができるが、有機過酸化物のような特異性のない触媒を使用すると、熱可塑性樹脂自体の少なくとも部分的硬化がもたらされるため、その組成物（もはや熱可塑性エラストマーではない）の再加工能が低下するか又は完全に失われる。他の場合において、過酸化物は熱可塑性樹脂の部分的分解をもたらす。これらの問題を検討し、アルケニル官能性エラストマーを加硫させるためにオルガノヒドリドケイ素化合物のようなエラストマー特異性のある架橋剤を使用できた。
【０００６】
米国特許第４，５００，６８８号明細書には、粘度が５００〜１００，０００ｃＳ（５×１０-4〜０．１ｍ2 ／ｓｅｃ）のビニル含有シリコーン流体を常用の熱可塑性樹脂中に分散させたセミ相互貫入網目構造体（semi-interpenetrating network ）（セミＩＰＮ）が開示されている。Arklesは、シリコーン濃度が比較的低いこれらのセミＩＰＮを例示しているにすぎない。ビニル含有シリコーンは、溶融混合中に、水素化ケイ素含有シリコーン成分を使用する連鎖延長又は架橋機構に従って熱可塑性樹脂中で加硫される。この開示は、米国特許第４，７１４，７３９号に係る発明で、ヒドリド含有シリコーンと不飽和官能基を有する有機ポリマーとを反応させることにより製造される不飽和基を含むハイブリッドシリコーンを含めることに拡張された。米国特許第４，９７０，２６３号に係る発明は、前述の概念を、セミＩＰＮをポリマー網状構造中のアルコキシシリル基の加水分解により架橋させる系にさらに発展させたものである。その生成物は、高い耐薬品性及び機械的特性を有するとともに優れた耐熱性及び電気的特性を有すると記載されている。
【０００７】
本願の同時係属出願である米国特許出願第０９／０３４，０８９号明細書には、シリコーンガムを有機樹脂中に分散させ、続いてその中でヒドロシリル化硬化系により動的加硫させるＴＰＳｉＶの製造方法も教示されている。特定の条件のもとでは、そのような系は、樹脂とシリコーンガムとの対応する単純ブレンドであって、ガムを硬化させていないブレンドに対して著しく改良された機械的特性を有することが示された。意外にも、ポリオレフィン又はポリ（ブチレンテレフタレート）樹脂のみが適切であり、他の樹脂をベースとする類似のＴＰＳｉＶを製造する試みは失敗に終わった。動的加硫された系の機械的特性は、対応する単純ブレンドのものに匹敵した。さらに、多くの樹脂が、ヒドロシリル化反応を促進するのに使用される白金触媒を「無力にする」（すなわち、失活させる）基を含む。幾つかの樹脂は、前述の系においてＳｉＨ官能性硬化剤と反応しうる残留不飽和（例えば、スチレン−ブタジエン−スチレン、スチレン−イソプレン−スチレン）も含むため、この架橋剤を消費し、樹脂自体を潜在的に架橋させる。
【０００８】
前述の特許文献には、マトリックスとしての種々の熱可塑性樹脂とその中で動的加硫された分散シリコーン相を使用する熱可塑性エラストマー組成物の製造方法が開示されているが、これらの特許文献には、前述の毒作用現象に敏感でない縮合反応によりシリコーンを硬化させるＴＰＳｉＶは教示されていない。
【０００９】
【課題を解決するための手段】
我々は、シリコーン成分をシラノール官能性シリコーン流体又はガムとオルガノヒドリドケイ素架橋剤の間の縮合反応により硬化させるＴＰＳｉＶにおいて種々の有機熱可塑性樹脂をマトリックスとして使用できることを発見した。意外にも、我々は、この縮合反応が白金化学種により触媒される場合に、得られるＴＰＳｉＶが、触媒がカルボン酸金属塩、アミン又は第４級アンモニウム化合物から選ばれる類似の系に比して不十分な加工特性及び／又は不十分な機械的特性を有することを見いだした。本発明の組成物は、米国特許出願第０９／０３４，０８９号明細書に開示されている系の場合のように、シリコーン成分が硬化していない対応する単純ブレンドに比して機械的特性が著しく改良されることも示した。これは、加硫の手順及びそのために必要な硬化剤が複雑さと製造費用の両方を増すために、極めて商業的な重要性がある。加硫を用いずに基本的に同一の機械的特性が得られるならば、多くの用途で加硫は敬遠されるであろう。
【００１０】
【発明の実施の形態】
従って、  本発明は、
（Ｉ）まず、（Ａ）ポリオレフィン、ポリアミド、熱可塑性ポリウレタン又はスチレン系ブロックコポリマーから選ばれる熱可塑性樹脂；
（Ｂ）少なくとも１種の、その分子中に平均少なくとも２個のシラノール基を有するジオルガノポリシロキサン；
（Ｃ）任意に、前記ジオルガノポリシロキサン各１００重量部当たり３００重量部以下の、（ｉ）前記ジオルガノポリシロキサンのための強化用充填剤又は（ｉｉ）シリコーン樹脂から選ばれる充填剤；
（Ｄ）ケイ素に結合している水素基をその分子中に平均少なくとも２個含むオルガノヒドリドケイ素化合物；及び
（Ｅ）白金を含まない縮合触媒；
（前記成分（Ｄ）及び（Ｅ）は前記ジオルガノポリシロキサンを硬化させるのに十分な量で存在する）
を混合し、
（ＩＩ）前記ジオルガノポリシロキサン（Ｂ）を動的硬化させることを含み、使用される前記ジオルガノポリシロキサン（Ｂ）の量が、引張強さ又は伸びから選ばれる熱可塑性エラストマーの少なくとも１つの特性が、前記ジオルガノポリシロキサンが未硬化の対応するブレンドの各特性よりも少なくとも２５％高く、且つ、熱可塑性エラストマーが少なくとも２５％の伸びを示すような量である、熱可塑性エラストマーの製造方法に関する。
【００１１】
前述の方法に従って製造される熱可塑性エラストマーも提供される。
【００１２】
本発明の成分（Ａ）は、ポリオレフィン、ポリアミド、熱可塑性ポリウレタン若しくは熱可塑性スチレン系ブロックコポリマー又はそのようなものの２種以上のブレンドから選ばれる熱可塑性樹脂又は熱可塑性エラストマーである。この成分は、室温（ＲＴ）よりも高い融点（Ｔm ）又はガラス転移温度（Ｔg ）を有していなくてはならないが、架橋されていてはならない。従って、この成分は標準周囲条件のもとで固体であるが、その融点又はガラス転移温度よりも高い温度に加熱された場合には剪断応力を加えると容易に流動する（すなわち、溶融流れを起こす）。
【００１３】
適切なポリアミド樹脂は、ナイロン６６、ナイロン１２、ナイロン４６、ナイロン６１０及びナイロン６により例示される。
【００１４】
ポリオレフィン樹脂は、オレフィンのホモポリマー並びに１種以上のオレフィン同士の共重合体及び／又はオレフィンと共重合可能な１種以上のモノマー約４０モル％以下から選ぶことができる。適切なポリオレフィンの例としては、特にエチレン、プロピレン、ブテン−１、イソブチレン、ヘキセン、１，４−メチルペンテン−１、ペンテン−１、オクテン−１、ノネン−１及びデセン−１のホモポリマーが挙げられる。これらのポリオレフィンは、当該技術分野で周知の過酸化物、ジーグラー−ナッタ又はメタロセン触媒を使用して調製できる。２種以上の前述のオレフィンの共重合体も成分（Ａ）として使用でき、それらは例えばビニル若しくはジエン化合物と共重合したものであっても、前記オレフィンと共重合できる他のそのような化合物と共重合したものであってもよい。
【００１５】
適切な共重合体の具体例には、エチレン系コポリマー、例えば、エチレン−プロピレンコポリマー、エチレン−ブテン−１コポリマー、エチレン−ヘキセン−１コポリマー、エチレン−オクテン−１コポリマー、エチレン−ブテン−１コポリマー、並びに前述のオレフィンの２種以上とのエチレンの共重合体である。
【００１６】
ポリオレフィンは、前述のホモポリマー又は共重合体の２種以上のブレンドであってもよい。例えば、このブレンドは、前述の系のうちの１つと、特に、プロピレン、高圧低密度ポリエチレン、高密度ポリエチレン、ポリブテン−１及び極性モノマー含有オレフィンコポリマー、例えばエチレン／アクリル酸コポリマー、エチレン／アクリル酸コポリマー、エチレン／メチルアクリレートコポリマー、エチレン／エチルアクリレートコポリマー、エチレン／ビニルアセテートコポリマー、エチレン／アクリル酸／エチルアクリレートターポリマー及びエチレン／アクリル酸／ビニルアセテートターポリマーのうちの１つ以上との均質混合物であることができる。
【００１７】
好ましいポリオレフィンとしては、例えば、ポリエチレン（ＰＥ）ポリマー、例えば低圧の実質的に線状のエチレンホモポリマー、及びエチレンと炭素原子数３〜１０のα−オレフィンの共重合体が挙げられる。そのような共重合体は線状低密度ポリエチレン（ＬＬＤＰＥ）として当該技術分野で周知である。好ましくは、これらの系は、０．８５〜０．９７ｇ／ｃｃ（ｇ／ｃｍ3 ）、より好ましくは０．８７５〜０．９３０ｇ／ｃｃ（ｇ／ｃｍ3 ）の密度と、約６０，０００〜約１，０００，０００の重量平均分子量を有する。
【００１８】
他の好ましいポリオレフィンとしては、ポリプロピレン（ＰＰ）樹脂、例えばアタクチック、シンジオタクチック又はイソタクチックＰＰが挙げられる。これらは典型的にはプロピレンのホモポリマー又はプロピレンと小さな割合のエチレンとの共重合体である。そのようなＰＰ系は、プロピレン単位とランダムに重合したエチレンを有することができ、多数のエチレン単位が連結してブロックコポリマー形成していてよい。
【００１９】
本発明の熱可塑性エラストマースチレン系ブロックコポリマーは、スチレン−ブタジエン−スチレンブロックコポリマー（ＳＢＳ）、スチレン−エチレン−ブチレン−スチレンコポリマー（ＳＥＢＳ）、スチレン−イソプレン−スチレンコポリマー（ＳＩＳ）、これらの水素化されたもの等により例示される。特定の商用の代表的なものとしては、例えばShell 製のKRATON（登録商標）D1102 及びKRATON（登録商標）FG1901X が挙げられる。
【００２０】
熱可塑性ポリウレタンは、ウレタン硬質セグメントとポリエステル又はポリエーテル軟質セグメントを含む。特定の商用の具体例としては、特に、PELLETHANE（商標）（Upjohn）、ESTANE（商標）（Goodrich）、SPANDEX （商標）（DuPont）及びTEXIN （商標）（Mobay ）が挙げられる。
【００２１】
しかしながら、我々は、種々の他の樹脂が、本発明に係る望ましいＴＰＳｉＶを形成しないことを見いだした。例えば、ポリエステル樹脂は後述する動的加硫条件のもとでは架橋する傾向がある。成分（Ａ）としてのポリスチレンの使用は、極めて不十分な機械的一体性を有する組成物をもたらす。
【００２２】
ジオルガノポリシロキサン（Ｂ）は２５℃での粘度が少なくとも１０Ｐａ・ｓである流体又はガムであり、シラノール基（すなわち、−ＳｉＯＨ）を末端基とするものである。成分（Ｂ）のケイ素に結合している有機基は、炭化水素基又はハロゲン化炭化水素基から独立に選ばれる。これらは、メチル、エチル、プロピル、ブチル、ペンチル及びヘキシルのような炭素原子数１〜２０のアルキル基；シクロヘキシル及びシクロヘプチルのようなシクロアルキル基；ビニル、アリル及びヘキセニルのような炭素原子数２〜２０のアルケニル基；フェニル、トリル及びキシリルのような炭素原子数６〜１２のアリール基；ベンジル及びフェネチルのような炭素原子数７〜２０のアラルキル基；並びに３，３，３−トリフルオロプロピル及びクロロメチルのような炭素原子数１〜２０のハロゲン化アルキル基により具体的に例示される。これらの基は、ジオルガノポリシロキサンが室温よりも低いガラス転移温度（又は融点）を有し、後述するように硬化した場合にエラストマーを形成するように選ばれる。成分（Ｂ）中のケイ素に結合している有機基の好ましくは少なくとも８５％、より好ましくは少なくとも９０％をメチルが構成する。
【００２３】
ポリジオルガノポリシロキサン（Ｂ）は、そのような有機基を含むホモポリマー、コポリマー又はターポリマーであることができる。その例として、特に、ジメチルシロキシ単位とフェニルメチルシロキシ単位を含む流体又はガム；ジメチルシロキシ単位とジフェニルシロキシ単位を含む流体又はガム；並びにジメチルシロキシ単位、ジフェニルシロキシ単位及びフェニルメチルシロキシ単位を含む流体又はガムが挙げられる。その分子構造は厳密ではなく、直鎖及び部分的に枝分かれしている直鎖の線状構造が好ましい。
【００２４】
オルガノポリシロキサン（Ｂ）の具体例としては、例えば、ジメチルヒドロキシシロキシ末端ブロックトジメチルシロキサンホモポリマー；ジメチルヒドロキシシロキシ末端ブロックトメチルフェニルシロキサン−ジメチルシロキサンコポリマー；及びジメチルヒドロキシシロキシ末端ブロックトメチルフェニルポリシロキサンが挙げられる。低温用途に好ましい系としては、例えば、シラノール官能性メチルフェニルシロキサン−ジメチルシロキサンコポリマー及びジフェニルシロキサン−ジメチルシロキサンコポリマー、特にジメチルシロキサン単位のモル含有量が９３％であるものが挙げられる。
【００２５】
成分（Ｂ）は、２種以上のオルガノポリシロキサン流体又はガムの組み合わせからなっていてもよい。最も好ましくは、成分（Ｂ）は、分子の各末端でシラノール基を末端基としているポリジメチルシロキサンホモポリマーである。
【００２６】
好ましくは、ジオルガノポリシロキサンの分子量は、米国材料試験規格（ＡＳＴＭ）試験法９２６により求めた場合のウイリアムス可塑度が少なくとも３０となるのに十分なものである。本明細書において可塑度は、容量２ｃｍ3 及び高さ約１０ｍｍの円筒状試験片に２５℃で４９ニュートンの圧縮荷重を３分間加えた後のその試験片の厚さ（ミリメートル）に１００を掛けた値として定義される。成分（Ｂ）の可塑度に絶対的な上限はないが、常用の混合装置における加工上の実際的要件によりこの値は概して制限される。可塑度は好ましくは１００〜２００、最も好ましくは１２０〜１８５であるべきである。我々は、そのようなガムは、後述するように充填剤（Ｃ）を必要とせずに樹脂（Ａ）中に容易に分散することを見いだした。
【００２７】
２５℃での粘度が１０〜１００Ｐａ・ｓである流動性のジオルガノポリシロキサンは往々にして熱可塑性樹脂（Ａ）中に容易に分散できない。これらの条件では、この流体は、後述するように分散しやすくするために成分（Ｂ）の１００重量部当たり３００重量部以下の充填剤（Ｃ）と混合されねばならない。この流体と充填剤は、この組み合わせが樹脂（Ａ）に加えられる前に混合されることが好ましいが、これらを別々に加えることもできる。
【００２８】
上記流体及び高コンシステンシーシラノール含有ポリジオルガノシロキサンを製造する方法は周知であり、多くのそのようなヒドロキシル末端シリコーンが商業的に入手可能である。
【００２９】
充填剤（Ｃ）は、（ｉ）強化用充填剤又は（ｉｉ）シリコーン樹脂から選ばれる。（Ｂ）が少なくとも３０の可塑度を有するガムである場合には、この充填剤は、得られるＴＰＳｉＶの機械的特性を往々にして高めうる任意成分である。しかしながら、先に示したように、ジオルガノポリシロキサンが成分（Ａ）中に分散するようにジオルガノポリシロキサンが１００Ｐａ・ｓ未満の粘度を有する流体である場合に、この充填剤を含めることが必要となる。この場合に、ジオルガノポリシロキサン（Ｂ）１００重量部当たり３００重量部以下の充填剤（Ｃ）が使用される。
【００３０】
成分（ｉ）は、ジオルガノポリシロキサン（Ｂ）を強化することが知られている任意の充填剤であることができ、好ましくは熱安定性のある微粉材料、例えばヒュームドシリカ及び沈降シリカ、シリカエーロゲル並びに比表面積が少なくとも５０ｍ2 ／ｇである二酸化チタンから選ばれる。ヒュームドシリカが、４５０ｍ2 ／ｇに達しうるその大きな表面積に基づいて好ましい強化用充填剤であり、表面積が５０〜４００ｍ2 ／ｇ、最も好ましくは２００〜３８０ｍ2 ／ｇであるヒュームドシリカが非常に好ましい。強化用充填剤（ｉ）は、使用される場合には、成分（Ｂ）１００重量部当たり約２０〜２００重量部、好ましくは２０〜１５０重量部、最も好ましくは２０〜１００重量部のレベルで加えられる。
【００３１】
ヒュームドシリカ充填剤が使用される場合には、シリカをシラノール基又はシラノール基の加水分解可能な前駆体を含む液状の有機ケイ素化合物と反応させることにより処理してその表面を疎水性にすることが好ましい。抗クレープ剤（anti-creping agent）又は可塑剤とも呼ばれる充填剤処理剤として使用できる化合物としては、例えば低分子量の液状ヒドロキシ又はアルコキシ末端ポリジオルガノシロキサン、ヘキサオルガノジシロキサン、シクロジメチルシラザン及びヘキサオルガノジシラザンが挙げられる。好ましい処理用化合物は、平均重合度（ＤＰ）が２〜１００、より好ましくは２〜１０であるオリゴマーヒドロキシ末端（すなわち、シラノール）ジオルガノポリシロキサンであり、これはシリカ充填剤１００重量部当たり５〜５０重量部のレベルで使用される。成分（Ｂ）が好ましいシラノール官能性ポリジメチルシロキサンである場合には、この処理剤は好ましくはヒドロキシ末端ポリジメチルシロキサンである。
【００３２】
シリコーン樹脂（ｉｉ）はＲ3 ＳｉＯ1/2 シロキサン単位（Ｍ単位）及びＳｉＯ4/2 シロキサン単位（Ｑ単位）から本質的になる可溶性オルガノポリシロキサンである。「可溶性」なる用語は、オルガノポリシロキサンが、ベンゼン、トルエン、キシレン、ヘプタン等のような炭化水素液体に又は環状若しくは線状ポリジオルガノシロキサンのようなシリコーン液体に溶解できることを意味する。前記樹脂が成分（Ｂ）と技術的に混和できるものであることが好ましい。上記式において、Ｒは炭素原子数２０未満、好ましくは１〜１０の炭化水素基又はハロゲン化炭化水素基から独立に選ばれる１価基を表す。適切なＲ基の例としては、例えば、メチル、エチル、プロピル、ペンチル、オクチル、ウンデシル及びオクタデシルのようなアルキル基；シクロヘキシルのような脂環式基；フェニル、トリル、キシリル、ベンジル及び２−フェニルエチルのようなアリール基；ビニルのようなアルケニル基；並びに３−クロロプロピル及びジクロロフェニルのような塩素化炭化水素基が挙げられる。「ＭＱ樹脂」とも呼ばれているシリコーン樹脂は当該技術分野で周知である。それらは、例えば、米国特許第２，６７６，１８号明細書に記載のシリカヒドロゾルキャピング法により製造できる。そのような樹脂は典型的には、前述のＭ単位及びＱ単位中のＲ基のうちの幾つかと置き換わったシラノール官能基も０．５〜４重量％含む。
【００３３】
成分（Ｂ）への成分（ｉｉ）の混和性を高めるために、ジオルガノポリシロキサン（Ｂ）の有機基に適合するように成分（ｉｉ）の主要なＲ基を選択することが望ましい。樹脂（ｉｉ）の好ましくは少なくとも３分の１、より好ましくは実質的に全てのＲ基がメチル基である。メチル基は、Ｒ3 ＳｉＯ1/2 シロキサン単位のうちで任意の望ましい配置をとって分布していることができるが、各Ｒ3 ＳｉＯ1/2 シロキサン単位が少なくとも１個、より好ましくは少なくとも２個のメチル基を有することが好ましい。好ましいＲ3 ＳｉＯ1/2 シロキサン単位の例としては、Ｍｅ3 ＳｉＯ1/2 、ＰｈＭｅ2 ＳｉＯ1/2 及びＰｈ2 ＭｅＳｉＯ1/2 （以下、Ｍｅはメチルを表し、Ｐｈはフェニルを表す）が挙げられる。好ましいＭＱ樹脂はＱに対するＭの比が０．４〜１．１であり、数平均分子量が２，０００〜１５，０００であり、多分散度が１．０〜６．０である。
【００３４】
シリコーン樹脂（ｉｉ）は、使用される場合には、成分（Ｂ）１００重量部当たり２０〜３００重量部、好ましくは２５〜２００重量部、最も好ましくは５０〜１５０重量部のレベルで加えられる。
【００３５】
強化用充填剤とシリコーン樹脂は両方とも当該技術分野で周知である。
【００３６】
オルガノヒドリドケイ素化合物（Ｄ）は、本発明の組成物のジオルガノポリシロキサン（Ｂ）のための架橋剤（硬化剤）であって、各分子中にケイ素に結合している水素原子を少なくとも２個含むが、ケイ素に結合している水素原子を少なくとも０．２重量％、好ましくは０．２〜２重量％、最も好ましくは０．５〜１．７重量％含むオルガノポリシロキサンである。成分（Ｄ）と成分（Ｃ）のいずれか又は成分（Ｄ）と成分（Ｃ）の両方が、ジオルガノポリシロキサン（Ｂ）を硬化させる場合に２よりも大きい官能価を有していなくてはならない（すなわち、これらの官能価の和は平均して４よりも大きくなくてはならない）。成分（Ｄ）中でのケイ素に結合している水素の位置は重要ではなく、分子鎖末端、分子鎖に沿う非末端位置又は分子鎖末端と非末端位置の両方に結合していてよい。成分（Ｄ）のケイ素に結合している有機基は、ジオルガノポリシロキサン（Ｂ）の好ましい態様を含むそれらに関して前述した通りの炭化水素基又はハロゲン化炭化水素基から独立に選ばれる。成分（Ｄ）の分子構造は厳密ではなく、直鎖、部分的に枝分かれのある直鎖、枝分かれ鎖、環状及び網状構造体により例示され、線状ポリマー又はコポリマーが好ましく、この成分は成分（Ｂ）を硬化させるのに有効なものであるべきである。
【００３７】
成分（Ｄ）は、ＰｈＳｉ（ＯＳｉＭｅ2 Ｈ）3 のような低分子量シロキサン；トリメチルシロキシ末端ブロックトメチルヒドリドポリシロキサン；トリメチルシロキシ末端ブロックトジメチルシロキサン−メチルヒドリドシロキサンコポリマー；ジメチルヒドリドシロキシ末端ブロックトジメチルポリシロキサン；ジメチルハイドロジェンシロキシ末端ブロックトメチルハイドロジェンシロキサン；ジメチルヒドリドシロキシ末端ブロックトジメチルシロキサン−メチルヒドリドシロキサンコポリマー；環状メチルハイドロジェンポリシロキサン；環状ジメチルシロキサン−メチルヒドリドシロキサンコポリマー；テトラキス（ジメチルハイドロジェンシロキシ）シラン；（ＣＨ3 ）2 ＨＳｉＯ1/2 単位、（ＣＨ3 ）3 ＳｉＯ1/2 単位及びＳｉＯ4/2 単位からなるシリコーン樹脂；並びに（ＣＨ3 ）2 ＨＳｉＯ1/2 単位、（ＣＨ3 ）3 ＳｉＯ1/2 単位、ＣＨ3 ＳｉＯ3/2 単位、ＰｈＳｉＯ3/2 単位及びＳｉＯ4/2 単位からなるシリコーン樹脂により例示される。
【００３８】
特に好ましいオルガノヒドリドケイ素化合物は、Ｒ’ＨＳｉＯ単位を含み、Ｒ’3 ＳｉＯ1/2 又はＨＲ’2 ＳｉＯ1/2 を末端基とするポリマー又はコポリマーである。前記式中、Ｒ’は、炭素原子数１〜２０のアルキル基、フェニル又はトリフルオロプロピルから独立に選ばれ、好ましくはメチルである。成分（Ｄ）の好ましい粘度は２５℃で０．５〜１，０００ｍＰａ・ｓ、好ましくは２〜５００ｍＰａ・ｓである。さらに、この成分は好ましくはケイ素に結合している水素を０．５〜１．７重量％有する。成分（Ｄ）が、メチルヒドリドシロキサン単位から本質的になるポリマー又はジメチルシロキサン単位とメチルヒドリドシロキサン単位から本質的になるコポリマーから選ばれるもので、ケイ素に結合している水素を０．５〜１．７％有し、２５℃での粘度が２〜５００ｍＰａ・ｓであることが非常に好ましい。そのような非常に好ましい系はトリメチルシロキシ基又はジメチルヒドリドシロキシ基から選ばれる末端基を有することが理解されよう。
【００３９】
成分（Ｄ）は、前述の系の２種以上の組み合わせであってもよい。オルガノヒドリドケイ素化合物（Ｄ）は、その化合物中のＳｉＨの成分（Ｂ）中のＳｉＯＨに対するモル比が０．５〜１０、好ましくは１〜５、最も好ましくは約１．５であるようなレベルで使用される。
【００４０】
これらのＳｉＨ官能性材料は当該技術分野で周知であり、商業的に入手可能である。
【００４１】
本発明の縮合触媒（Ｅ）は、ジオルガノポリシロキサン（Ｂ）とオルガノヒドリドケイ素化合物（Ｄ）のＳｉＨ基の間の縮合反応を促進して−Ｓｉ−Ｏ−Ｓｉ−結合の形成によりジオルガノポリシロキサン（Ｂ）を硬化させる任意の化合物である。しかしながら、前述のように、触媒（Ｅ）は、白金化合物又は錯体といった縮合触媒が得られるＴＰＳｉＶに不十分な加工性と不十分な物理的特性を往々にしてもたらすために、白金化合物又は錯体でなくてもよい。
【００４２】
適切な触媒の例として、ジブチル錫ジアセテート、ジブチル錫ジラウレート、錫トリプロピルアセテート、オクタン酸第一錫、シュウ酸第一錫、ナフテン酸第一錫のようなカルボン酸金属塩；トリエチルアミン、エチレントリアミンのようなアミン；並びに水酸化ベンジルトリメチルアンモニウム、β−ヒドロキシエチルトリメチルアンモニウム−２−エチルヘキソエート及びβ−ヒドロキシエチルベンジルトリメチルジメチルアンモニウムブトキシドなどのような第４級アンモニウム化合物が挙げられる（例えば米国特許第３，０２４，２１０号明細書参照）。
【００４３】
前述の主成分（Ａ）〜（Ｅ）に加えて、本発明のＴＰＳｉＶ組成物に少量（すなわち、全組成物の５０重量％未満）の任意の添加剤（Ｆ）を加えることができる。この任意の添加剤は、石英、炭酸カルシウム及び珪藻土のような増量用充填剤；酸化鉄及び二酸化チタンのような顔料；カーボンブラック及び金属微粉末のような導電性充填剤、水和した酸化第二セリウムのような熱安定剤；ハロゲン化炭化水素、アルミナ三水和物、水酸化マグネシウム、有機リン化合物及び他の難燃性（ＦＲ）材料のような難燃剤であることができる。これらの添加剤は典型的には動的硬化の後に最終的なＴＰＳｉＶ組成物に加えられるが、これらの添加剤は、動的加硫機構を妨害しないことを条件として製造の任意の時点で加えられてもよい。
【００４４】
本発明の方法によると、熱可塑性エラストマーは、ジオルガノポリシロキサン（Ｂ）及び任意に成分（Ｃ）とを熱可塑性樹脂（Ａ）に完全に分散させ、次にオルガノヒドリドケイ素化合物（Ｃ）及び触媒（Ｅ）を使用してジオルガノポリシロキサンを動的加硫させることにより熱可塑性エラストマーが製造される。混合は、前記成分を前記樹脂中に均質混合することのできる任意の装置、例えば密閉式混合機又は２軸スクリュー押出機で行われ、商業的製造に対しては後者が望ましい。混合温度は、樹脂が分解しないように良好な混合と調和する実際的な低い温度に保たれることが好ましい。混合順序は厳密ではなく、例えば、成分（Ｂ）及び（Ｃ）を別々に導入することができる。しかしながら、成分（Ｂ）〜（Ｄ）を、触媒（Ｅ）が加えられて動的加硫が始まる前に熱可塑性樹脂（Ａ）中に分散させるべきである。（Ｃ）を（Ｂ）中に分散させ、このブレンドを動的加硫段階前に熱可塑性樹脂とブレンドすることが好ましい。最適な温度、混合時間及び他の混合操作に関する条件は、考慮すべき個々の樹脂及び他の成分に依存する。これらは、当業者により常套的実験で決められる。
【００４５】
第１の好ましい混合方法において、熱可塑性樹脂（Ａ）をまず、樹脂の融点の直上から樹脂の融点よりも１００℃高い温度までの範囲の制御された温度で密閉式混合機内で溶融させ、そして成分（Ｂ）〜（Ｄ）のマスターブレンドを２〜１０分間混合する。従って、例えばこの範囲は、樹脂の各融点から、ＰＰ及びＰＥに対しては２００℃に、ナイロン１２に対しては２５０℃に及ぶ。マスターブレンドは、ジオルガノポリシロキサン（Ｂ）をオルガノヒドリドケイ素化合物（Ｄ）、充填剤（Ｃ）、及び使用される場合に成分（Ｂ）のための任意の抑制剤、安定剤、可塑剤又は他の添加剤と混合することにより製造でき、この混合は、例えば室温で２本ロール機により行われる。前述のような好ましいジオルガノポリシロキサンガムが使用される場合に、充填剤及び種々の添加剤とのその混合物はシリコーンゴムの分野でゴムベースとして知られており、その中に硬化剤（Ｄ）が含まれていても、動的加硫の直前に硬化剤（Ｄ）を加えてもよい。低いジュロメーター硬度を有する熱可塑性エラストマー（すなわち、軟らかい熱可塑性エラストマー）が望ましい場合、成分（Ｂ）及び（Ｃ）の合計重量１００重量部当たり２５℃での粘度が１０，０００〜１００，０００ｍＰａ・ｓである非官能性ジオルガノポリシロキサン流体１０〜５０重量部をシリコーンベースに含めることができる。マスターブレンドが導入される際に、組成物の粘度がまず増加し、次に減少して最終的に一定になる。成分（Ａ）〜（Ｄ）の均質分散液がいったん得られたら、触媒（Ｅ）を加える。これにより粘度が再び増加し、そして次に一定になるが、溶融粘度が再び定常状態になるのに十分な時間、典型的には１〜３０分間混合を続けてシリコーンを動的加硫させる。
【００４６】
第２の好ましい態様において、前述のマスターブレンド（すなわち、成分（Ｂ）、（Ｄ）及び任意に（Ｃ））を混合機に導入し、次に熱可塑性樹脂を加え、前述のように触媒（Ｅ）を使用してその系を動的加硫させる。
【００４７】
第３の好ましい態様において、前述の混合を２軸スクリュー押出機内で行う。この２軸スクリュー押出機による混合では、樹脂（Ａ）をホッパーを通じて押出機に供給し、成分（Ｂ）〜（Ｅ）を押出機に導入する。ただし、触媒（Ｅ）は最も下流の位置で別個に供給される。この手法の一態様では、ホッパーを通じて樹脂と共に充填剤を導入する。好ましくは、押出機の大きさは、ワンパスで混合と硬化を達成するのに十分なものである。
【００４８】
前述のように、ＴＰＳｉＶの引張強さ、伸び又はこれらの両方は、対応する単純ブレンドのものよりも少なくとも２５％高くなくてはならない。本発明は、ＴＰＳｉＶが後述する試験により求めた場合に少なくとも２５％の伸びを示すことをさらに必要とする。この文脈において「単純ブレンド」なる用語は、熱可塑性樹脂（Ａ）、ジオルガノポリシロキサン（Ｂ）及び使用される場合に充填剤（Ｃ）の重量割合がＴＰＳｉＶにおける割合と等しいが、硬化剤が使用されない組成物（すなわち、成分（Ｄ）若しくは（Ｅ）又はこれらの両方が使用されないためにガムは硬化しないこと）を表す。個々の組成物が上記基準を満たすかどうかを決定するために、ASTM試験法D 412 に従ってＴＰＳｉＶの引張強さを長さ２５．４ｍｍ、幅３．２ｍｍ、通常の厚さ１〜２ｍｍのダンベル形試験片について伸長速度５０ｍｍ／分で測定する。３つのそのような試料を評価し、引張強さ及び伸びの比較のために中央値を選ぶ。次に、その値を単純ブレンド組成物から作製した試料の対応する中央値と比較する。我々は、シリコーン成分のレベルが低すぎる場合には、単純ブレンドに対して引張強さ及び／又は伸びの少なくとも２５％の向上は実現されず、動的加硫から得られる利点がないことを観察した。この必要条件と整合するジオルガノポリシロキサンの範囲は選ばれる個々の熱可塑性樹脂及び他の成分に依存するが、成分（Ａ）〜（Ｅ）の合計重量に基づいて２５％〜７５％、より好ましくは２５〜６０％の熱可塑性樹脂（Ａ）を使用することが好ましい。しかしながら、シリコーン含有量が多すぎると少なくとも部分的に架橋した組成物が生じるため、シリコーン含有量の上限は、加工性を考慮して決定される。この上限は、成分（Ｂ）及び（Ｃ）が使用される場合に成分（Ｂ）及び（Ｃ）についての最高レベルであり、成形及び押出のような常用のプラスチック加工操作によりＴＰＳｉＶを容易に加工できるようにする。この態様で再加工された本発明の熱可塑性エラストマーは、典型的にはもとのＴＰＳｉＶとほぼ同等の機械的特性を有する。
【００４９】
本発明により製造された熱可塑性エラストマーを、次に常用の技術、例えば押出、真空成形、射出成形、吹込成形又は圧縮成形により加工してプラスチック製品を製造することができる。さらに、これらの組成物は、機械的特性をほとんど又は全く低下させずに再加工（再利用）できるものである。
【００５０】
本発明の熱可塑性エラストマーは、電線及びケーブルの絶縁、シーリング、自動車及びアプライアンス部材、ベルト及びホース、構造用シール、ボトルクロージャー及び一般的なゴムの用途に使用できるものである。
【００５１】
【実施例】
以下の実施例により本発明の組成物及び方法をさらに例示する。特に断らない限り、実施例中の全ての部及び百分率は重量を基準にして表されており、全ての測定値は２５℃で得たものである。
実施例では以下の材料を使用した（参照しやすくするためにアルファベット順に列挙した）。
【００５２】
ベース１は、共に後述する樹脂１とＰＤＭＳ２との重量比５５：４５のブレンドである。
【００５３】
ベース２は、５９．７部の後述するＰＤＭＳ１、１０．２部のケイ素に結合しているヒドロキシ基を４重量％含み粘度が０．０４Ｐａ・ｓであるシラノール末端ポリジメチルシロキサン流体、２７．８部の表面積が３７０〜３８０ｍ2 ／ｇであるシリカ（CAB-O-SIL （商標）S-17D; Cabot Corp.）並びに２．４部のジメチルシロキサン単位１２４個及びメチルビニルシロキサン単位３８個を有するジメチルビニル末端流体の均質ブレンドである。
【００５４】
触媒１は、０．６２％の１，３−ジエテニル−１，１，３，３−テトラメチルジシロキサンの白金錯体；７．４％のテトラメチルジビニルシロキサン；９２％のジメチルビニル末端ポリジメチルシロキサン及び０．６％の６個以上のジメチルシロキサン単位を有するジメチルシクロポリシロキサンである。
【００５５】
触媒２は、Aldrich Chemical Co.（ワイオミング州ミルウォーキー（Milwaukee ）所在）製のジブチル錫ジラウレート（純度９５％）である。
【００５６】
ＨＴＡは、５０％の可塑度１６５のヒドロキシ末端ポリジメチルシロキサンガムと５０％のセリウム水和物のブレンドである。
【００５７】
ナイロンは、Scientific Polymer Products, Inc. （ニューヨーク州オンタリオ（Ontario ）所在）から購入した密度１．０１及び融点１７８℃のナイロン１２（商標）である。
【００５８】
ＰＤＭＳ１はウイリアムス可塑度が１５２のヒドロキシル末端（すなわち、シラノール末端）ポリジメチルシロキサンガムである。
【００５９】
ＰＤＭＳ２は粘度が５０Ｐａ・ｓのヒドロキシル末端（シラノール末端）線状ポリジメチルシロキサン流体である。
【００６０】
ＰＥは、Dow Chemical Co.（ミシガン州ミッドランド（Midland ）所在）から購入したメルトインデックスが４の低密度ポリエチレン（ＬＤＰＥ）樹脂5004IMである。
【００６１】
ＰＰは、ポリプロピレン樹脂、すなわちExxon （テキサス州ヒューストン（Houston ）所在）から購入したメルトインデックスが３５及び融点が１５０℃のEscorene（商標）3445である。
【００６２】
樹脂１は、（ＣＨ3 ）3 ＳｉＯ1/2 単位：ＳｉＯ2 単位のモル比が０．７１であり、３重量％のヒドロキシル基を有する（ＣＨ3 ）3 ＳｉＯ1/2 単位及びＳｉＯ2 単位から本質的になる樹脂状オルガノシロキサンコポリマー粉末である。この樹脂１は前記コポリマーの４０％ヘキサメチルジシロキサン溶液を噴霧乾燥することにより製造される。
【００６３】
ＳＢＳは、Shell （テキサス州ヒューストン所在）から購入したスチレン−ブタジエン−スチレンブロックコポリマーKRATON（商標）D1102 である。
【００６４】
架橋剤１は、６５．６％のＭｅＨＳｉＯ単位、３２．３％のＭｅ2 ＳｉＯ単位及び１．８％のＭｅ3 ＳｉＯ1/2 単位から本質的になるＳｉＨ官能性架橋剤である。
【００６５】
本発明及び比較例の熱可塑性エラストマーの製造は、シグマブレードを備えた６０ｍｌHaake 密閉式混合機内で行った。典型的な手法において、特に断らないかぎり、熱可塑性樹脂を予熱した混合機に加え、２〜３分間を要して溶融させ、ジオルガノポリシロキサン及び充填剤（又はシリコーンベース）を加え、そして架橋剤を加えて５分間混合し、次いで触媒を加えて１０分間混合し、概して約１００ｒｐｍのブレード速度で、ナイロン及びＰＰに対しては１８０℃並びにＰＥ及びＳＢＳに対しては１５０℃の温度でシリコーン成分を動的加硫させた。ＳｉＨ／ＳｉＯＨモル比を１．５〜２．０のレベルに保った。
【００６６】
上記の手順に従って所定の熱可塑性エラストマーを製造した後、組成物を５分間を要して圧縮成形（ナイロン及びＰＰに対しては２００℃並びにＰＥ及びＳＢＳに対しては１７５℃）し、室温で２分間冷圧して厚さ２ｍｍのスラブを得た。これらのスラブを室温で少なくとも１６時間貯蔵し、次に試験長２５．４ｍｍ及び試験幅３．２ｍｍのＡＳＴＭ（米国材料試験規格）ダイを使用してダンベル形試験片に切り出した。ナイロン、ＰＰ及びＰＥに対して試験速度５０ｍｍ／分、ＳＢＳに対して５００ｍｍ／分でSintech （商標）マシン（ノースカロライナ州リサーチトライアングル（Research Triangle Park）所在）を使用してASTM D 412に類似の方法によりそのような試料３つずつを用いて試験した。呼称引張強さ（初期断面積を基準とする）及び破断点伸びを、その引張強さが中央である試料について記録した。ある場合において、伸び１００％及び２００％での引張力も記録した。
【００６７】
デュロメーター硬度は、ショアーＡ型（軟質）試験装置（Shore Instrument & Mfg. （ニューヨーク州ニューヨーク（New York）所在））を使用して求めた。
【００６８】
得られたＴＰＳｉＶの加工性は、次の基準に基づいて評価した：
不十分＝組成物が混合機内で粉々に砕けるか又は熱圧後に層状になるか破断した。
並＝組成物は混合機内で若干の一体性（団結性）を示し、それを粗い表面および不規則なばりを有するスラブに圧縮成形できる。
良好＝組成物は連続な団結した溶融体を形成し、それを圧縮成形して均一なスラブを製造できる。
【００６９】
例１Ａ
ナイロンをＰＤＭＳ１、架橋剤１及び触媒２と混合した。触媒を添加すると混合トルクが即座に増加した。これは、シリコーン成分の硬化を示唆するものである。混合を１５分間続けた。混合物は良好な加工性を示した。
【００７０】
ナイロンを、樹脂１／ＰＤＭＳ２の５５／４５ブレンドと混合し、そして３分後に架橋剤１を加えた。３分後に触媒２を加えると、トルクの上昇が再び観測された。混合物を１０分間動的硬化させ、良好な加工性を有する組成物を得た。
【００７１】
例３Ａ
ＰＤＭＳ２をまず最初に導入し、続いてその３分後にナイロンを導入する変更を上記混合手順に加えた。この組み合わせを６分間混合し、そして樹脂１及び架橋剤を加えた。次に、全混合時間が１８分間になり、トルクの増加を観測した後、触媒２を加えた。動的硬化を１０分間よりも長く続けた。動的硬化した混合物は良好な加工性を示した。
【００７２】
表１に、ナイロン熱可塑性樹脂をベースとする上記例の配合及び試験結果をまとめた。
【００７３】
【表１】
0004717976.tif 000002
【００７４】
例１Ｂ（比較例）
ＰＰ、ＰＤＭＳ及び架橋剤１を混合し、表２に示す通りの白金触媒（触媒１）の存在下で動的硬化させた。硬化した混合物は混合機内で不十分な溶融団結性を示し、圧縮成形したスラブは脆すぎて試験できなかった。配合及び機械的特性を表２に示す。
【００７５】
例２Ｂ〜７Ｂ
ＰＰ、ＰＤＭＳ１及び架橋剤１を混合し、触媒２により動的硬化させた。これらの混合物は良好な溶融流れを示した。
【００７６】
例８Ｂ（比較例）
ＰＰを３分間溶融させ、ＰＤＭＳ１及び架橋剤１と１０分間混合して４０／６０単純ブレンドを形成した（すなわち、動的硬化なし）。このブレンドは良好な加工性を有していたが、シリコーンガムを硬化させた類似の配合物（例４Ｂ）に比して低い伸びを示した。
【００７７】
ＰＰをベースとする例２Ｂ〜８Ｂの配合及び機械的特性も表２に示す。
【００７８】
【表２】
0004717976.tif 000003
【００７９】
例９Ｂ（比較例）
ＰＰを３分間溶融させ、表３に示すようにＰＤＭＳ１、樹脂１、架橋剤１及びＨＴＡのブレンドと５分間混合した。次に白金触媒（触媒１）を加え、混合をさらに１２分間続けた。この混合物は、不十分な加工性を示すとともに、脆すぎて試験を行えなかった。
【００８０】
例１０Ｂ（比較例）
ＰＰを３分間溶融させ、架橋剤１を加える前にベース１組成物と３分間混合した。７分後に触媒１を加え、混合をさらに１０分間続けた。混合物は混合機内で若干の団結性を示したが、圧縮成形した試料は層状になり、機械的団結性を欠いていた（容易に砕ける）（表３）。
【００８１】
例１１Ｂ〜１５Ｂ
ＰＰを溶融し、ＰＤＭＳ１、樹脂１及び架橋剤１のマスターバッチと混合した。次に、触媒２を使用してこの組み合わせを動的硬化させた。硬化した混合物は優れた溶融流れ性能を示し、それらの特性は、伸び及び引張強さに基づいて樹脂１を含まない対応するＴＰＳｉＶのものよりも概して良好であった。
【００８２】
上記比較例及びＰＰをベースとする例１１Ｂ〜１５Ｂの配合及び機械的特性を表３に示す。
【００８３】
【表３】
0004717976.tif 000004
【００８４】
例１６Ｂ〜１８Ｂ
ＰＰを溶融させ、表４に示す成分と混合し、触媒２により動的硬化させた。混合物は良好な加工性を示し、得られた試料は並の機械的特性を示した。
【００８５】
【表４】
0004717976.tif 000005
【００８６】
例１Ｃ（比較例）
ＰＥ及びＰＤＭＳ１の単純ブレンド（すなわち、動的硬化なし）を製造し、表５に示すように試験した。
【００８７】
例２Ｃ〜４Ｃ
シリコーン成分を動的硬化させるために触媒２を使用して例１Ｃ（比較例）に類似する組成物を製造した（表５）。上記単純ブレンドと同じ組成を有するＴＰＳｉＶ（例２Ｃ）（ただし硬化触媒は含まない）が、例１Ｃ（比較例）のものに比して著しく改良された機械的特性を有することが観察された。
【００８８】
【表５】
0004717976.tif 000006
【００８９】
例１Ｄ（比較例）
１００部のＰＤＭＳ１を１部の架橋剤１とロール機により２５℃で１０分間混合した（マスターバッチ１）。ＳＢＳを１５０℃で３分間溶融させ、マスターバッチ１と１０分間混合して表６に示すような単純ブレンド（未加硫）を形成した。このブレンドは良好な加工性を示したが、機械的特性は不十分であった（表６）。
【００９０】
例２Ｄ（比較例）
例１Ｄに類似のブレンドを表６に示すように触媒１を使用して動的硬化させた。得られた組成物は不十分な溶融流れを示すとともに非常に不十分な機械的特性を示した（表６）。
【００９１】
例３Ｄ
例１Ｄに類似のブレンドを表６に示すように触媒２を使用して１２分間動的硬化させた。このＴＰＳｉＶは良好な加工性を示すとともに単純ブレンド及び白金触媒（触媒１）を使用して硬化させたＴＰＳｉＶに比して改良された機械的特性を示した（表６参照）。
【００９２】
例４Ｄ〜９Ｄ
重量比７５／２５／１５の樹脂１／ＰＤＭＳ２／架橋剤１のブレンドを、ＰＤＭＳ１及び架橋剤１を樹脂１の７２％キシレン溶液と混合することにより製造した。溶剤を１２０℃で１５時間減圧除去した（マスターバッチ２）。ＳＢＳをHaake 混合機により１５０℃で３分間溶融させ、マスターバッチ１及びマスターバッチ２と５分間混合し、次いで触媒２を使用して１２分間動的架橋させた。これらのＴＰＳｉＶは、例１Ｄ及び２Ｄに比して良好な加工性と概して優れた機械的特性を示した。
【００９３】
【表６】
0004717976.tif 000007
【００９４】
本発明の方法に従って製造されるＴＰＳｉＶは、シラノール官能性ジオルガノポリシロキサンをＳｉＨ官能性シロキサンを使用して白金触媒の存在下で硬化させる類似の系に比して改良された機械的特性及び優れた機械的特性の両方を示す。さらに、これらの組成物は、熱可塑性樹脂とシリコーンの単純ブレンドであって、シリコーンが硬化していないものに比して著しく改良された機械的特性を示す。